(57)【要約】  本発明の目的は、ナトリウムイオン電池の負極材料として有用な新規のスピネル型ナトリウムチタン酸化物を提供することにある。本発明のスピネル型ナトリウムチタン酸化物は、Ｘ線回折プロファイルにおいて（２２０）面の回折ピークを有する。本発明のスピネル型ナトリウムチタン酸化物は、好ましくは、（ＮａxＬｉ3-x）8a（ＬｉＴｉ5）16d（Ｏ12）32e（１．５≦ｘ≦３）の組成式で示され、格子定数ａが８．５５Å以上且つ（Ｎａ6）16c（ＬｉＴｉ5）16d（Ｏ12）32eの格子定数ａNa6LTOÅ以下である。
2019054330.tif 000002
【特許請求の範囲】
【請求項１】
Ｘ線回折プロファイルにおいてスピネル型結晶構造の（２２０）面の回折ピークを有する、スピネル型ナトリウムチタン酸化物。
【請求項２】
下記組成式（式１）：
（ＮａxＬｉ3-x）8a（ＬｉＴｉ5）16d（Ｏ12）32e      （式１）
（式中、ｘは１．５〜３．０である。）で示される、請求項１に記載のスピネル型ナトリウムチタン酸化物。
【請求項３】
スピネル型結晶構造の（１１１）面の回折ピークの積分強度Ｉ111に対する前記（２２０）面の回折ピークの積分強度Ｉ220の比率Ｉ220／Ｉ111が７％以上である、請求項１又は２に記載のスピネル型ナトリウムチタン酸化物。
【請求項４】
格子定数ａが８．５５Å以上且つ（Ｎａ6）16c（ＬｉＴｉ5）16d（Ｏ12）32eの格子定数ａNa6LTOÅ以下である、請求項１〜３のいずれかに記載のスピネル型ナトリウムチタン酸化物。
【請求項５】
（Ｌｉ6）16c（ＬｉＴｉ5）16d（Ｏ12）32e相及び（Ｎａ6）16c（ＬｉＴｉ5）16d（Ｏ12）32e相を含むナトリウム吸蔵リチウムチタン酸化物を、ナトリウムを脱離させる放電反応に供する工程を含み、
前記放電反応を、全放電容量ＣFに対する、リチウム脱離電位超の放電電位における放電容量ＣELiの割合ＣELi／ＣFが、７５％以上となる条件で行う、スピネル型ナトリウムチタン酸化物の製造方法。
【請求項６】
前記条件が、３Ｃレート以上の放電電流密度を含む、請求項５に記載の製造方法。
【請求項７】
請求項１〜４のいずれかのスピネル型ナトリウムチタン酸化物を負極活物質として含む、ナトリウムイオン電池用負極。
【請求項８】
請求項７に記載のナトリウムイオン電池用負極を含む、ナトリウムイオン電池。
【発明の詳細な説明】
【技術分野】
【０００１】
本発明は、スピネル型ナトリウムチタン酸化物に関する。より具体的には、本発明は、ナトリウムイオン電池の負極材料として有用な新規のスピネル型ナトリウムチタン酸化物に関する。
【背景技術】
【０００２】
現在、リチウムイオン電池は、最も普及した二次電池として知られている。しかしながら、リチウムイオン電池で電荷担体として利用されるリチウム元素がレアメタルであること、及び資源的に偏在していることから、その代替となる新たな二次電池の開発が望まれている。新たな二次電池の候補として、ナトリウムイオン電池が注目されている。ナトリウムイオン電池は、特に、電荷単体として豊富に存在するナトリウム元素を用いる点、及び鉄やマンガン等のベースメタルを含んだ正極材料の候補が多い点などから、資源的制約の少ない電池として魅力的である。【０００３】
ナトリウムイオン電池は、リチウムイオン電池に比べて正極材料の候補が多い一方で、負極材料の候補は限られている。特に、リチウム電池で有効とされている炭素系材料がナトリウムイオン電池では十分に機能しない点で課題が大きい。このため、新たな負極材料の探索が試みられてきた。【０００４】
スピネル型構造を有するリチウムチタン酸化物（Ｌｉ4Ｔｉ5Ｏ12）は、従来よりリチウムイオン電池の負極材料として利用されてきたが、近年になってナトリウムイオン電池の負極材料としても機能することが報告された（非特許文献１）。このリチウムチタン酸化物は安定な酸化物であり、且つ比較的高いナトリウム吸蔵-脱離電位を有することから、金属ナトリウムのデンドライト生成が起こらない、安全な負極材料として注目を集めている（非特許文献２）。【０００５】
しかしながら、スピネル型構造を有するリチウムチタン酸化物（Ｌｉ4Ｔｉ5Ｏ12）負極は、リチウム電池ですでに実用化されている一方で、ナトリウムイオン電池では未だ実用化に至っていない。その主な理由としては、以下に説明するように、ナトリウムの吸蔵-脱離の際に起こりうる、格子体積の大きな変化が挙げられる。これは、ナトリウムのイオン半径（ＲNa+＝１０２ｐｍ）は、リチウムのイオン半径（ＲLi+＝７６ｐｍ）に比べて大きいことに起因する。【０００６】
現在提案されているＬｉ4Ｔｉ5Ｏ12負極のリチウムイオン電池及びナトリウムイオン電池における充電反応機構はそれぞれ下記（式ａ）及び（式ｂ）に示す通りである。ナトリウムイオン電池の充電反応においては、ナトリウムは負極に均一にドープされず、その結果、リチウム濃縮相とナトリウム濃縮相とが生じる（非特許文献３、４）。【０００７】
リチウムイオン電池：
Ｌｉ4Ｔｉ5Ｏ12＋３Ｌｉ+＋３ｅ-→Ｌｉ7Ｔｉ5Ｏ12（式ａ）
ナトリウムイオン電池：
２Ｌｉ4Ｔｉ5Ｏ12＋６Ｎａ+＋６ｅ-→Ｌｉ7Ｔｉ5Ｏ12＋Ｎａ6ＬｉＴｉ5Ｏ12（式ｂ）【０００８】
ここで、リチウムイオン電池の充電前のＬｉ4Ｔｉ5Ｏ12相および放電後に生じるリチウム吸蔵相（Ｌｉ7Ｔｉ5Ｏ12相）の格子定数ａはいずれもおよそ８．３６Åである。つまり、リチウム吸蔵相は、リチウム吸蔵前に比べて格子定数ａの変化はない。したがって、リチウムイオン電池の電池動作においては、リチウムの吸蔵及び脱離によっても負極の格子体積の膨張-収縮はほとんど起こらない（非特許文献５）。【０００９】
一方で、ナトリウムイオン電池の充電後に生じるナトリウム濃縮相（Ｎａ6ＬｉＴｉ5Ｏ12相）の格子定数ａは例えば８．７２Åとされている。つまり、ナトリウム濃縮相は、ナトリウム吸蔵前に比べ、格子定数ａにして４％以上の増大、体積にして１４％以上という顕著な膨張を伴う。したがって、ナトリウムイオン電池の電池動作においては、ナトリウムの吸蔵及び脱離によって負極の格子体積の顕著な膨張-収縮を伴う。このため、ナトリウムイオン電池におけるＬｉ4Ｔｉ5Ｏ12負極の動作は本質的に不安定で電極の劣化が早く、サイクル安定性及び充放電レート特性の点で実用化の妨げとなっている。【００１０】
ナトリウムイオン電池のＬｉ4Ｔｉ5Ｏ12負極に関する上述のような問題に対する取り組みとして、Ｌｉ4Ｔｉ5Ｏ12格子へナトリウムを予めドープさせておくことが考えられている。この取り組みは、リチウムよりイオン半径の大きなナトリウムを格子内のリチウムと置き換えて、より格子定数の大きなナトリウム吸蔵相（ＮａxＬｉ4-xＴｉ5Ｏ12相）を予め生成しておくことで、ナトリウムの吸蔵及び脱離による格子体積の変化を軽減することを目的とする。【００１１】
このようなナトリウム吸蔵相を生成するために様々な検討がなされており、これまでに、格子定数ａが８．４５〜８．５０Åのナトリウム吸蔵相が報告されている（非特許文献６〜１２）。
【先行技術文献】
【非特許文献】
【００１２】
【非特許文献１】Chin. Phys, B 21 (2012) 028201.
【非特許文献２】Electrochemistry 83 (2015) 989.
【非特許文献３】Nat. Commun. 4 (2013) 1870.
【非特許文献４】Phys Chem Chem Phys 18 (2016) 19888.
【非特許文献５】J. Electrochem. Soc. 142 (1995) 1431.
【非特許文献６】ACS Appl. Mater. Interfaces 8 (2016) 13721.
【非特許文献７】Int. J. Hydron. Enegy 39 (2014) 16569.
【非特許文献８】Solid State Sci. 44 (2015) 39.
【非特許文献９】RSC Adv. 6 (2016) 90455.
【非特許文献１０】J. Power Sources 248 (2014) 323.
【非特許文献１１】J. Power Sources 246 (2014) 505.
【非特許文献１２】J. Electrochem. Soc. 163 (2016) A690.
【発明の概要】
【発明が解決しようとする課題】
【００１３】
より格子定数の大きなナトリウム吸蔵相（ＮａxＬｉ4-xＴｉ5Ｏ12相）を生成することは、リチウムよりはるかにイオン半径の大きなナトリウムを格子内に安定にドーピングさせることであり、本質的な困難性をはらんでいる。このため、非特許文献６〜１２で報告されているように、いくらかナトリウムをドープできたとしても、格子定数ａとしてはせいぜい８．４５〜８．５０Å、吸蔵量としては組成式ＮａxＬｉ4-xＴｉ5Ｏ12におけるｘの値としてせいぜい０＜x≦０．２であり、より大きな格子定数又はｘ値を有する化合物は報告されていない。また、報告されている上述の化合物はナトリウムドープ量が少ないため、その結晶構造解析において、ドープされたナトリウムが占有するサイトの正確な帰属はいまだされていない。【００１４】
そこで、本発明の目的は、ナトリウムイオン電池の負極材料として有用な新規のスピネル型ナトリウムチタン酸化物を提供することにある。
【課題を解決するための手段】
【００１５】
本発明者は鋭意検討の結果、ナトリウムが８ａサイトを占有するスピネル型ナトリウムチタン酸化物を新たに合成することに成功した。本発明は、この知見に基づいてさらに検討を重ねることにより完成したものである。【００１６】
即ち、本発明は、下記に掲げる態様の発明を提供する。
項１．  Ｘ線回折プロファイルにおいてスピネル型結晶構造の（２２０）面の回折ピークを有する、スピネル型ナトリウムチタン酸化物。
項２．  下記組成式（式１）：
（ＮａxＬｉ3-x）8a（ＬｉＴｉ5）16d（Ｏ12）32e      （式１）
（式中、ｘは１．５〜３．０である。）で示される、項１に記載のスピネル型ナトリウムチタン酸化物。
項３．  （１１１）面の回折ピークの積分強度Ｉ111に対する前記（２２０）面の回折ピークの積分強度Ｉ220の比率Ｉ220／Ｉ111が７％以上である、項１又は２に記載のスピネル型ナトリウムチタン酸化物。
項４．  格子定数ａが８．５５Å以上且つ（Ｎａ6）16c（ＬｉＴｉ5）16d（Ｏ12）32eの格子定数ａNa6LTOÅ以下である、項１〜３のいずれかに記載のスピネル型ナトリウムチタン酸化物。
項５．  （Ｌｉ6）16c（ＬｉＴｉ5）16d（Ｏ12）32e相及び（Ｎａ6）16c（ＬｉＴｉ5）16d（Ｏ12）32e相を含むナトリウム吸蔵リチウムチタン酸化物を、ナトリウムを脱離させる放電反応に供する工程を含み、
前記放電反応を、全放電容量ＣFに対する、リチウム脱離電位超の放電電位における放電容量ＣELiの割合ＣELi／ＣF（つまりＣELi／ＣF×１００（％））が、７５％以上となる条件で行う、スピネル型ナトリウムチタン酸化物の製造方法。
項６．  前記条件が、３Ｃレート以上の放電電流密度を含む、項５に記載の製造方法。
項７．  項１〜４のいずれかのスピネル型ナトリウムチタン酸化物を負極活物質として含む、ナトリウムイオン電池用負極。
項８．  項７に記載のナトリウムイオン電池用負極を含む、ナトリウムイオン電池。
【発明の効果】
【００１７】
本発明によれば、ナトリウムイオン電池の負極材料として有用な新規のスピネル型ナトリウムチタン酸化物が提供される。また、本発明によれば、ナトリウムイオン電池の負極材料として有用な新規のスピネル型ナトリウムチタン酸化物の製造方法が提供される。
【図面の簡単な説明】
【００１８】
【図１】ナトリウム吸蔵リチウムチタン酸化物（Ｌｉ4Ｔｉ5Ｏ12相及びＮａ6ＬｉＴｉ5Ｏ12相の二相）に対して様々な放電条件で放電反応を行った場合の模式的説明図を示す。図１（ｃ）が本発明の製造方法における放電反応である。
【図２】試験例１で得られた粉末Ｘ線回折（ＸＲＤ）スペクトルである。
【図３】試験例１における放電電圧プロファイルを示す。
【図４】試験例２における放電電圧プロファイル（ａ）及び得られた粉末Ｘ線回折（ＸＲＤ）スペクトル（ｂ）を示す。
【図５】試験例３における放電電圧プロファイルを示す。
【図６】試験例３で得られた粉末Ｘ線回折（ＸＲＤ）スペクトルである。
【図７】試験例４で得られた粉末Ｘ線回折（ＸＲＤ）スペクトルである。
【図８】試験例５で得られた充電レート特性の試験結果である。
【図９】試験例５で得られた電池の充電曲線である。
【図１０】試験例５で得られた実施例３の電池の、各サイクル数における充電プロファイル（ａ）及びサイクル数に対する充電容量のグラフ（ｂ）を示す。
【図１１】試験例６で得られた実施例４及び実施例５に関する粉末Ｘ線回折（ＸＲＤ）スペクトルである。
【発明を実施するための形態】
【００１９】
［１．スピネル型ナトリウムチタン酸化物］
本発明のスピネル型ナトリウムチタン酸化物は、Ｘ線回折プロファイルにおいてスピネル型結晶構造の（２２０）面の回折ピークを有する。当該ピークを検出するＸ線回折の線源としては特に限定されないが、例えばＣｕ−Ｋα1線(λ1＝１．５４０５９Å)を用いることができる。Ｃｕ−Ｋα1線を線源として用いた場合、本発明で提供されるスピネル型化合物の（２２０）面の回折ピークは、角度２θが２８．８°以上２９．５°以下の位置において検出される。本明細書においては、Ｃｕ−Ｋα1線を線源として用い、測定条件として、管電圧４０ｋＶ、管電流１５ｍＡ、走査範囲（２θ）１５°〜７５°とし、走査条件として、ステップ走査、ステップ幅０．０３°、走査速度１°／分として測定を行うものとする。
【００２０】
本発明のスピネル型ナトリウムチタン酸化物は、スピネル（Fd-3m）空間群のWyckoffサイトの１つである８ａサイトがナトリウムで占有されている。スピネル型結晶構造の２２０回折線の起源は、８ａサイトを占有する元素のみに由来する。例えば、リチウムが８ａサイトを占有しているスピネル型リチウムチタン酸化物の場合、リチウムのＸ線散乱強度が小さいため、（２２０）面の回折ピークはほとんど検出されない。ここで、８ａサイトにおいてリチウムがナトリウムに置換されている割合を、（１１１）面の回折ピークの検出強度（積分強度）に対する（２２０）面の回折ピークの検出強度（積分強度）として示すことができる。（１１１）面の回折ピークは、Ｃｕ−Ｋα1線(λ1＝１．５４０５９Å)を用いた場合、角度２θが１７．９５°以下の位置において検出される。（１１１）面回折ピークの強度は主にチタン原子の並びで決まるため、８ａサイトのナトリウム置換量に対してあまり変化しない。一方で、（２２０）面回折ピークは、８ａサイトを置換するナトリウム原子の並びに依存する。このため、（１１１）面回折ピークの強度に対する（２２０）面回折ピークの相対強度は、８ａサイトのナトリウム置換量が多くなるにつれて高くなる傾向を示す。具体的には、上述のリチウムが８ａサイトを占有しているスピネル型リチウムチタン酸化物の（２２０）面の回折ピークの検出強度（積分強度）は、（１１１）面の回折ピークの積分強度の僅か０．７％程度である。
【００２１】
一方、本発明のスピネル型ナトリウムチタン酸化物は、８ａサイトを占有しているナトリウムのＸ線散乱強度が大きいため、これに由来する（２２０）面の回折ピークが明確に検出される。本発明のスピネル型ナトリウムチタン酸化物の（２２０）面の回折ピークの積分強度Ｉ220は、（１１１）面の回折ピークの積分強度Ｉ111に対する比率Ｉ220／Ｉ111として例えば７％以上である。比率Ｉ220／Ｉ111が７％以上となる（２２０）面の回折ピーク強度を確保することで、８ａサイトの多くがナトリウムで置換されたスピネル型ナトリウムチタン酸化物となり、後述の本発明の効果（負極活物質として用いられた場合の安定性、サイクル安定性及び充放電レート特性の向上効果）を良好に得ることができる。当該効果をより良好に得る観点から、比率Ｉ220／Ｉ111は、好ましくは１６％以上である。ここで、８ａサイトにおけるナトリウム置換量（モル基準）が５０％である場合の理論的な比率Ｉ220／Ｉ111は７％、８ａサイトにおけるナトリウム置換量（モル基準）が８０％である場合の理論的な比率Ｉ220／Ｉ111は１６％である。従って、測定された比率Ｉ220／Ｉ111が７％以上の場合、８ａサイトの約５０％以上がナトリウムで置換され、測定された比率Ｉ220／Ｉ111が１６％の場合、８ａサイトの約８０％以上がナトリウムで置換されているといえる。なお、測定された比率Ｉ220／Ｉ111の上限値としては特に限定されないが、８ａサイトにおけるナトリウム置換量（モル基準）が１００％である場合の理論的な比率Ｉ220／Ｉ111が２６．９％であることを考慮すると、約２６．９％が事実上の上限となる。従って、具体的な比率Ｉ220／Ｉ111の範囲としては、例えば７〜２６．９％、好ましくは１６〜２６．９％が挙げられる。なお、８ａサイトにナトリウムがいくらか置換されていても、その置換量が僅かであれば、そのような相は単一の格子定数ａを持たず、様々な格子定数ａを有する固溶体様の相を形成する。この場合、（２２０）面の回折ピークは検出が困難となる。
【００２２】
本発明のスピネル型ナトリウムチタン酸化物は、スピネル型の結晶構造を有し、ナトリウム、チタン及び酸素を必須元素として含み、且つ上述の（２２０）面の回折ピークを与える程度に８ａサイトがナトリウムで占有されていればよい。具体的なスピネル型ナトリウムチタン酸化物の組成式は、下記式（式１）で示される。
【００２３】
【化１】
2019054330.tif 000003
【００２４】
（式１）において、８ａ、１６ｄおよび３２ｅの上付き文字は、スピネル（Fd-3m）空間群のWyckoffサイトを表し、本明細書においてはこれらのサイトの表示を省略する場合もある。他の組成についても同様である。また、上記（式１）において、ｘは１．５〜３．０を表す。ｘの範囲が１．５〜３.０であることは、８ａサイトの５０〜１００％がナトリウムで置換されていることを示す。これによって、後述の本発明の効果（負極活物質として用いられた場合の安定性、サイクル安定性及び充放電レート特性の向上効果）を良好に得ることができる。当該効果をより良好に得る観点から、ｘの範囲は、好ましくは２．０〜３．０であり、より好ましくは２．４〜３．０（８ａサイトの８０〜１００％がナトリウムで置換されていることを示す。）であり、一層好ましくは２．５〜３．０、さらに好ましくは２．７〜３．０である。なお、ｘが３．０を超えると、結晶構造が不安定となり、スピネル型の結晶構造を維持することが困難となる。
【００２５】
本発明のスピネル型ナトリウムチタン酸化物は、ナトリウムイオン電池の負極活物質として有用である。本発明のスピネル型ナトリウムチタン酸化物（ここではＮａ3ＬｉＴｉ5Ｏ12と記述する。）を負極に用いたナトリウムイオン電池における充電反応は、以下の（式ｃ）のように示される。
【００２６】
【化２】
2019054330.tif 000004
【００２７】
ここで、本発明のスピネル型ナトリウムチタン酸化物は、上述のとおり、８ａサイトの多くがイオン半径の大きいナトリウムで占有されているため、従前よりナトリウムイオン電池の負極材料として知られてきた、格子定数ａ＝８．３６ÅであるＬｉ4Ｔｉ5Ｏ12（上記式（ｂ）、非特許文献３、４）及び格子定数ａ＝８．４５〜８．５０ÅであるＮａxＬｉ4-xＴｉ5Ｏ12（０＜x≦０．２）（非特許文献６〜１２）よりも大きい格子定数ａを有する。
【００２８】
上述のとおり、従前のナトリウムイオン電池の負極材料を充電反応（式ｂ）に供すると、ナトリウムの吸蔵によって格子定数ａが増大した（例えば４％以上の増大）異なる相を生じるため、格子体積の顕著な膨脹（例えば１４％以上の増大）を伴う。つまり、従前のナトリウムイオン電池の負極材料は、ナトリウムの吸蔵及び脱離によって負極の格子体積の顕著な膨張-収縮を伴うため、負極の動作は本質的に不安定で電極の劣化が早く、サイクル安定性及び充放電レート特性の点で問題がある。
【００２９】
一方で、本発明のスピネル型ナトリウムチタン酸化物は従前の負極材料よりも大きな格子定数を有するため、充電反応（式ｃ）に供しても、ナトリウムの吸蔵による格子定数ａ及び格子体積の変化はより小さくなる（例えば、後述試験例４では格子定数は僅か０．２２％の増大、格子体積差にして僅か１％の増大）。つまり、ナトリウムの吸蔵及び脱離によって負極の格子体積の体積変化が低減され負極電極が安定であるため、サイクル安定性及び充放電レート特性が向上する。
【００３０】
本発明のスピネル型ナトリウムチタン酸化物の格子定数ａは、これまでナトリウムイオン電池の負極材料として知られてきたスピネル型結晶材料の格子定数よりも大きい限り（具体的には格子定数ａが８．５０Å超である限り）特に限定されないが、負極活物質として用いられた場合の安定性、サイクル安定性及び充放電レート特性の向上効果を良好に得る観点から、例えば、８．５５Å以上、好ましくは８．６０Å以上、より好ましくは８．６５Å以上、さらに好ましくは８．６７Å以上である。格子定数ａの範囲の上限は、（Ｎａ6）16c（ＬｉＴｉ5）16d（Ｏ12）32eの格子定数ａ（Å）（「ａNa6LTO」とも記載する。）以下である。つまり、ａは、８．５０Å超ａNa6LTO以下、例えば８．５５Å〜ａNa6LTO、好ましくは８．６０Å〜ａNa6LTO、より好ましくは８．６５〜ａNa6LTO、さらに好ましくは８．６７Å〜ａNa6LTOである。なお、（Ｎａ6）16c（ＬｉＴｉ5）16d（Ｏ12）32eの具体的な格子定数ａNa6LTOは公知であり、例えば８．７１〜８．７６Åと報告されている。
【００３１】
［２．スピネル型ナトリウムチタン酸化物の製造方法］
本発明のスピネル型ナトリウムチタン酸化物の製造方法は、上述の本発明のスピネル型ナトリウムチタン酸化物の製造に適用できる方法である。本発明のスピネル型ナトリウムチタン酸化物の製造方法では、電気化学的手法を用いる。通常、電気化学的手法を用いて結晶中のリチウムをナトリウムに置換するためには、まず、最初に放電によりリチウムを脱離させることでリチウムサイトを空にして、その後、電極を洗浄し、ナトリウムイオン電池に組み替えてナトリウムを吸蔵させる操作を行うことが考えられる。しかしながら、本発明の製造方法で原材料に用いるＬｉ4Ｔｉ5Ｏ12は、チタンの価数が既に４価に達しておりそれ以上の酸化が不可能であるため、リチウムを予め脱離させることができない。従って、本発明では、通常の電気化学的手法とは異なり、Ｌｉ4Ｔｉ5Ｏ12にナトリウムを吸蔵させた後に、特殊条件によってリチウムとナトリウムとを両方脱離することによって上述の本発明のスピネル型ナトリウムチタン酸化物を得る。
【００３２】
本発明の製造方法では、（Ｌｉ6）16c（ＬｉＴｉ5）16d（Ｏ12）32e相及び（Ｎａ6）16c（ＬｉＴｉ5）16d（Ｏ12）32e相を含むナトリウム吸蔵リチウムチタン酸化物を用意する。このナトリウム吸蔵リチウムチタン酸化物は、Ｌｉ4Ｔｉ5Ｏ12（(Ｌｉ3)8a(ＬｉＴｉ5)16d(Ｏ12)32e）を下記の充電反応（式ｂ）に供することによって得ることができる。（式ｂ）の充電反応は公知であり、当該反応を生じさせる具体的な条件には特に制約は無く、ナトリウムイオン電池を組み立てることによって当業者が適宜決定することができる。たとえば、金属ナトリウムの析出及び／又は電解液の反応を回避する観点から、電圧としては例えば０．３Ｖ以上であることが好ましい。なお、（式ｂ）の内容についてはすでに言及しているが、ここではWyckoffサイトを明記した式を再度示す。
【００３３】
【化３】
2019054330.tif 000005
【００３４】
上記（式ｂ）の反応によって、原材料のＬｉ4Ｔｉ5Ｏ12に局所的にナトリウムが吸蔵され、リチウム濃縮相(Ｌｉ6)16c(ＬｉＴｉ5)16d(Ｏ12)32eとナトリウム濃縮相(Ｎａ6)16c(ＬｉＴｉ5)16d(Ｏ12)32eとの二相分離状態が生じる。この二相分離状態は、高分解能透過電子顕微鏡によって容易に観察することができる。
【００３５】
次に、（Ｌｉ6）16c（ＬｉＴｉ5）16d（Ｏ12）32e相及び（Ｎａ6）16c（ＬｉＴｉ5）16d（Ｏ12）32e相を含むナトリウム吸蔵リチウムチタン酸化物を、ナトリウムを脱離させる放電反応に供する。当該放電反応における対極としては、金属ナトリウム又はナトリウムイオン電池において適当な正極材料を用いればよい。この放電反応を、以下の（式ｄ）に示す機構で進行させることにより、本発明のスピネル型ナトリウムチタン酸化物(Ｎａ3)8a(ＬｉＴｉ5)16d(Ｏ12)32eを得る。
【００３６】
【化４】
2019054330.tif 000006
【００３７】
上記（式ｄ）に示すように、放電反応ではリチウムとナトリウムとの両方が脱離される必要がある。リチウム脱離電位は、ナトリウム脱離電位よりも高い。従って、リチウムとナトリウムとの両方を脱離させるには、放電工程において、リチウム脱離電位を超える電位を十分に維持する必要がある。具体的には、全放電容量ＣFに対する、リチウム脱離電位超の放電電位における放電容量ＣELiの割合ＣELi／ＣF（つまりＣELi／ＣF×１００（％））が、７５％以上となる条件で放電反応を行う。これによって、ナトリウム吸蔵リチウムチタン酸化物のリチウム濃縮相(Ｌｉ6)16c(ＬｉＴｉ5)16d(Ｏ12)32eからリチウムが脱離され、ナトリウム濃縮相(Ｎａ6)16c(ＬｉＴｉ5)16d(Ｏ12)32eからナトリウムが脱離され、結果として、放電前におけるナトリウム吸蔵リチウムチタン酸化物のリチウム濃縮相とナトリウム濃縮相との相境界位置を保ったまま、(Ｌｉ3)8a(ＬｉＴｉ5)16d(Ｏ12)32eと新たなナトリウム置換相、つまり本発明のスピネル型ナトリウムチタン酸化物相(Ｎａ3)8a(ＬｉＴｉ5)16d(Ｏ12)32eとが二相分離状態で得られる。ＣELi／ＣFが７５％以上の範囲においては、ＣELi／ＣFが大きいほど８ａサイトにナトリウムが置換されやすくなる。このため、ＣELi／ＣFが７５％に近いほど上記（式１）におけるｘが１．５に近いスピネル型ナトリウムチタン酸化物が得られる傾向にあり、ＣELi／ＣFが大きくなるほど（つまり１００％に近いほど）上記（式１）におけるｘが３に近いスピネル型ナトリウムチタン酸化物が得られる傾向にある。このため、合成すべきスピネル型ナトリウムチタン酸化物の上記（式１）におけるｘの調整は、ＣELi／ＣFの割合が７５％〜１００％となる範囲内で適宜調整することによって行うことができる。
【００３８】
例えば、より好ましいスピネル型ナトリウムチタン酸化物を得る観点から、ＣELi／Ｃとしては、好ましくは８０％以上、より好ましくは８５％以上、さらに好ましくは９０％以上、一層好ましくは９２％以上、特に好ましくは９３％以上が挙げられる。上記（式１）におけるｘが例えば２．４〜３．０、好ましくは２．５〜３．０である特に好ましいスピネル型ナトリウムチタン酸化物を得る観点からは、ＣELi／Ｃとしては、例えば９０％以上、好ましくは９２％以上、さらに好ましくは９３％以上が挙げられる。割合ＣELi／ＣFの上限としては、上述のとおり１００％に近いほど好ましいが、例えば１００％未満、９９％以下、９８％以下も挙げられる。具体的な割合ＣELi／ＣFの範囲としては、７５％〜１００％（７５％以上１００％以下）、７５％以上１００％未満、７５〜９９％、７５〜９８％、８０％〜１００％（８０％以上１００％以下）、８０％以上１００％未満、８０〜９９％、８０〜９８％、８５％〜１００％（８５％以上１００％以下）、８５％以上１００％未満、８５〜９９％、８５〜９８％、９０％〜１００％（９０％以上１００％以下）９０％以上１００％未満、９０〜９９％、９０〜９８％、９２％〜１００％（９２％以上１００％以下）、９２％以上１００％未満、９２〜９９％、９２〜９８％、９３％〜１００％（９３％以上１００％以下）、９３％以上１００％未満、９３〜９９％、９３〜９８％が挙げられる。
【００３９】
放電条件としては、ＣELi／ＣFが上述の割合となる条件である限り、放電速度、リチウム脱離電位超での電圧固定保持時間、及び放電工程中に放電電圧がリチウム脱離電位超となる回数は限定されず、適宜決定することができる。上述の割合ＣELi／ＣFを所定の割合とするのに容易な放電速度の条件としては、例えば３Ｃ以上が挙げられる（１Ｃは、６０分で電池の放電又は充電を完了させる電流量をいう。たとえば１０Ｃは、６分で電池の放電又は充電を完了させる電流量となる）。具体的には、リチウム脱離電位超まで放電速度３Ｃ以上で放電することが好ましい。放電速度３Ｃ以上の範囲においては、放電速度が大きいほど８ａサイトにナトリウムが置換されやすくなる。このため、放電速度が３Ｃ近いほど上記（式１）におけるｘが１．５に近いスピネル型ナトリウムチタン酸化物が得られる傾向にあり、放電速度が大きくなるほど上記（式１）におけるｘが３に近いスピネル型ナトリウムチタン酸化物が得られる傾向にある。放電速度の範囲の上限としては上述のとおり大きいほど好ましい傾向にあるため特に限定されないが、たとえば３０Ｃ以下が挙げられる。このため、合成すべきスピネル型ナトリウムチタン酸化物の上記（式１）におけるｘの調整は、放電速度が３〜３０Ｃとなる範囲内で適宜調整することによって行うことができる。
【００４０】
例えば、より好ましいスピネル型ナトリウムチタン酸化物を得る観点から、放電速度としては、好ましくは４Ｃ以上、より好ましくは５Ｃ以上、さらに好ましくは８Ｃ以上、一層好ましくは１０Ｃ以上が挙げられる。上記（式１）におけるｘが例えば２．４〜３．０、好ましくは２．５〜３．０である特に好ましいスピネル型ナトリウムチタン酸化物を得る観点からは、放電速度としては、例えば５Ｃ以上、好ましくは８Ｃ以上、より好ましくは１０Ｃ以上が挙げられる。また、放電速度の範囲の上限としては、２０Ｃ以下であってもよい。具体的な放電速度の範囲としては、３〜３０Ｃ、３〜２０Ｃ、４〜３０Ｃ、４〜２０Ｃ、５〜３０Ｃ、５〜２０Ｃ、８〜３０Ｃ、８〜２０Ｃ、１０〜３０Ｃ、１０〜２０Ｃが挙げられる。上述の割合ＣELi／ＣFを所定の割合とするのに容易な電圧固定保持時間の条件は、放電速度に応じて当業者が適宜決定することができる。例えば、５時間以上、好ましくは１２時間以上が挙げられる。また、割合ＣELi／ＣFが７５％以上と高いため、放電工程中に放電電圧がリチウム脱離電位超となる回数は１回であることが好ましい。
【００４１】
全放電容量に対する、リチウム脱離電位超の放電電位における放電容量の割合が、全放電容量に対して不足する条件で放電反応を行うと、放電後に上述のような二相分離状態を得ることも、本発明のスピネル型ナトリウムチタン酸化物(Ｎａ3)8a(ＬｉＴｉ5)16d(Ｏ12)32eも得ることも困難となる。
【００４２】
ここで、ナトリウム吸蔵リチウムチタン酸化物に対して様々な放電条件で放電反応を行った場合の模式的説明図を図１に示す。図１（ａ）及び図１（ｂ）は、全放電容量に対する、リチウム脱離電位超の放電電位における放電容量の割合が、全放電容量に対して不足する条件で放電反応を行った場合を示す。図１（ｃ）は、本発明による製造方法を行った場合を示す。
【００４３】
図１（ａ）に示す放電工程は、たとえば、放電電流密度を０．１Ｃとした低速放電によって行われる。この場合、放電工程全体のうちほとんどにおいて放電電圧がリチウム脱離電位よりも低くなるため、放電容量の大部分がナトリウム脱離に基づく。つまりナトリウム吸蔵電極(還元状態)において、最初のナトリウム濃縮相(Ｎａ6)16c(ＬｉＴｉ5)16d(Ｏ12)32e（図中、Ｎａ6として略称する。）からナトリウムイオンが脱離され、リチウムイオンはリチウム濃縮相(Ｌｉ6)16c(ＬｉＴｉ5)16d(Ｏ12)32e（図中、Ｌｉ6として略称する。）からナトリウム濃縮相側へ移動する。最終的にすべての相が放電状態(酸化状態)(Ｌｉ3)8a(ＬｉＴｉ5)16d(Ｏ12)32e（図中、Ｌｉ3として略称する。）に戻る。つまり、（式ｂ）の逆反応が起る。
【００４４】
【化５】
2019054330.tif 000007
【００４５】
図１（ｂ）に示す放電工程は、例えば、放電電流密度を１Ｃとした中速放電によって行われる。この場合、放電工程の前半では放電電圧がリチウム脱離電位よりも低い一方、当該工程の後半では放電電圧がリチウム脱離電位を超える。つまり、当該工程の前半ではナトリウム脱離が支配的に生じる一方、当該工程の後半ではナトリウムイオンとリチウムイオンの両方が脱離する。図１（ａ）とは異なり、ナトリウムイオンが最初のナトリウム濃縮相に残存することで、固溶体様の相[(Ｎａ，Ｌｉ)3]8a(ＬｉＴｉ5)16d(Ｏ12)32eが生じる一方、最初のリチウム濃縮相は、リチウムイオンの脱離又はナトリウム含有相への移動により、酸化相（Ｌｉ3相）となる。固溶体様の相においては、残存したナトリウムイオンの分布は不均質であり、化学組成が定まらない。このため、固溶体様の相では格子定数は一つの値に定まらず幅を有し、本発明のようにｘも特定の値として決定することができない。従って、本明細書では、格子定数の定まらない固溶体様の相を[(Ｎａ，Ｌｉ)3]8a(ＬｉＴｉ5)16d(Ｏ12)32eと記載し、本発明のスピネル型ナトリウムチタン酸化物（ＮａxＬｉ3-x）8a（ＬｉＴｉ5）16d（Ｏ12）32e（１．５≦ｘ≦３．０）と区別する。
【００４６】
図１（ｃ）に示す放電工程は、例えば、放電電流密度を１０Ｃとした高速放電によって行われる。この場合、放電工程の最初の時点から当該工程のほぼ全体に亘って放電電圧がリチウム脱離電位を超える。つまり、リチウムイオンとナトリウムイオンとの両方がそれぞれＬｉ6相及びＮａ6相から脱離され、最初の二相状態の分布を保ったまま、Ｌｉ3相と(Ｎａ3)8a(ＬｉＴｉ5)16d(Ｏ12)32e相（図中、Ｎａ3相として略称する。）とを生じる。この生成物は、Ｌｉ3相とＮａ3相とに明瞭に分かれた二相状態であり、それぞれの相は、当該生成物のＸＲＤスペクトルで明確に分離された状態で検出される。
【００４７】
なお、本発明のスピネル型ナトリウムチタン酸化物の製造方法では、充電反応（ナトリウム吸蔵）及び放電反応（ナトリウム及びリチウムの脱離）からなるサイクルを１回行うことで、図１（ｃ）に模式的に示したように、本発明のスピネル型ナトリウムチタン酸化物の相を含む二相分離状態の材料を得ることができる。さらに、上述の充電反応及び放電反応を繰り返すことで、得られる材料における本発明のスピネル型ナトリウムチタン酸化物の相が占める割合を増やし、純度を高めることができる。本発明の製造方法においては、当該サイクル数は１サイクル以上であれば特に限定されない。サイクル数の増加に伴い負極活物質の純度が高められていくため、負極材料として用いられた場合の性能（レート特性）を良好に得ることができる。例えば、好ましくは２サイクル以上、より好ましくは３サイクル以上又は４サイクル以上が挙げられる。当該サイクル数の範囲の上限は特に限定されないが、電解液の分解反応抑制及び電極層の劣化抑制の観点、並びに負極材料として用いられた場合の性能と負極活物質の純度を高める効率とを両立する観点からは、例えば１０サイクル以下が挙げられ、好ましくは８サイクル以下、より好ましくは７サイクル以下、さらに好ましくは６サイクル以下、一層好ましくは５サイクル以下が挙げられる。具体的なサイクルの範囲としては、２〜８サイクル、２〜７サイクル、２〜６サイクル、２〜５サイクル、３〜８サイクル、３〜７サイクル、３〜６サイクル、３〜５サイクル、４〜８サイクル、４〜７サイクル、４〜６サイクル、４〜５サイクルが挙げられる。
【００４８】
なお、理論的には、１サイクルで材料の約５０％が本発明のスピネル型ナトリウムチタン酸化物に変換される。２サイクル目以降において、より理論量に近い割合で本発明のスピネル型ナトリウムチタン酸化物変換することで高純度化の効率を上げるためには、サイクル毎に電極を新鮮な電解液で洗浄し、洗浄後の電極と新鮮な電解液を用いて再組立てした電池で引き続くサイクルを行うことが好ましい。
【００４９】
［３．ナトリウムイオン電池用負極］
上述の本発明のスピネル型ナトリウムチタン酸化物は、負極活物質として有用である。従って、本発明は、ナトリウムイオン電池用負極も提供する。本発明のナトリウムイオン電池用負極は、上述のスピネル型ナトリウムチタン酸化物を含む限り特に限定されるものではないが、通常、負極活物質、導電剤、結着剤等を含む負極活物質層を集電体表面に設けたものである。
【００５０】
本発明のナトリウムイオン電池用負極に含まれる負極活物質は、上述のスピネル型ナトリウムチタン酸化物を含むものであれば、本発明の効果を阻害しない範囲で、その他の公知の負極活物質を含むものであってもよい。例えばナトリウムイオンを吸蔵・脱離することのできる天然黒鉛、人造黒鉛、コークス類、ハードカーボン、カーボンブラック、熱分解炭素類、炭素繊維、有機高分子化合物焼成体等の炭素材料から選択される１種又は複数種が挙げられる。炭素材料の形状としては、例えば天然黒鉛のような薄片状、メソカーボンマイクロビーズのような球状、黒鉛化炭素繊維のような繊維状、又は微粉末の凝集体等のいずれでもよい。ここで炭素材料は、導電剤としての役割を果たす場合もある。負極活物質層中のスピネル型ナトリウムチタン酸化物の含有量は特に限定されないが、負極活物質層の安定性、サイクル安定性及び充放電レート特性の向上効果を良好に得る観点から、８０質量％以上、好ましくは９０質量％以上、具体的には、８０〜１００質量％、好ましくは９０〜１００質量％が挙げられる。導電助剤の添加は任意であり、導電助剤フリーの電極でもかまわない。
【００５１】
導電剤としては、上述の炭素材料の他、ＫＢ、ＡＢ、ＶＧＣＦ、Ｃｕ粉、Ａｌ粉、Ｎｉ粉等の一般によく利用されている導電剤から選択される１種または複数種が挙げられる。結着剤としては、ポリフッ化ビニリデン（ＰＶＤＦ）、ポリテトラフルオロエチレン（ＰＴＦＥ）、四フッ化エチレン・六フッ化プロピレン・フッ化ビニリデン系共重合体、六フッ化プロピレン・フッ化ビニリデン系共重合体、四フッ化エチレン・パーフルオロビニルエーテル系共重合体、ポリイミド等から選択される１種または複数種が挙げられる。
【００５２】
集電体としては、Ｃｕ、Ａｌ、Ｎｉ、Ｃｒ、Ｔｉ、Ｆｅ及びこれらの合金等の導電性の材料を用いた、箔、メッシュ、エキスパンドグリッド（エキスパンドメタル）、パンチドメタル等の形態のものが挙げられる。箔の厚み、メッシュの目開き、線径、メッシュ数、及び集電体の大きさは、当業者が適宜決定することができる。
【００５３】
負極を製造する方法としては例えば次の方法が挙げられる。本発明のスピネル型ナトリウムチタン酸化物を含む負極活物質と導電剤と結着剤と有機溶媒とを混合させて負極活物質スラリーを調製する。ここで使用可能な有機溶剤としては、Ｎ,Ｎ−ジメチルアミノプロピルアミン、ジエチルトリアミン等のアミン系；エチレンオキシド、テトラヒドロフラン等のエーテル系；メチルエチルケトン等のケトン系；酢酸メチル等のエステル系、ジメチルアセトアミド、Ｎ-メチル−２−ピロリドン等の非プロトン性極性溶媒等が挙げられる。
【００５４】
次いで、上記負極活物質スラリーを負極集電体上に塗工し、乾燥後プレスする等して固着する。ここで、負極活物質スラリーを負極集電体上に塗工する方法としては、例えばスリットダイ塗工法、スクリーン塗工法、カーテン塗工法、ナイフ塗工法、グラビア塗工法、静電スプレー法等が挙げられる。
【００５５】
なお、負極を製造する別の方法として、リチウムチタン酸化物Ｌｉ4Ｔｉ5Ｏ12を含む電極を用いて、ナトリウムイオン電池を組んだ後、充電反応（式ｂ）及び本発明の製造方法で示した放電反応（式ｄ）に供することもできる。
【００５６】
［４．ナトリウムイオン電池］
本発明は、上述のナトリウムイオン電池用負極を用いたナトリウムイオン電池用負極も提供する。本発明のナトリウムイオン電池は、上述のナトリウムイオン電池用負極を含む限り特に限定されない。通常、本発明のナトリウムイオン電池は、上述のナトリウムイオン電池用負極のほか、ナトリウムイオンを吸蔵及び脱離することができる正極と、電解質とを含む。
【００５７】
正極は、集電体と、その集電体の表面に設けられた正極活物質層とを含む。正極活物質層は、正極活物質、導電剤、及び結着剤を含む。
【００５８】
正極活物質としては、ナトリウムイオン電池に使用できるものであれば特に限定されない。例えば、層状活物質、スピネル型活物質、オキソ酸塩活物質等が挙げられる。具体的には、ＮａＦｅＯ2、ＮａＮｉＯ2、ＮａＣｏＯ2、ＮａＭｎＯ2、ＮａＶＯ2、Ｎａ（ＮｉyＭｎ1-y）Ｏ2（０＜ｙ＜１）、Ｎａ（ＦｅzＭｎ1-z）Ｏ2（０＜ｚ＜１）、ＮａＶＰＯ4Ｆ、Ｎａ2ＦｅＰＯ4Ｆ、Ｎａ3Ｖ2（ＰＯ4）3、及びこれらの固溶体、等が挙げられる。さらに、正極活物質として適用可能である限り、これら化合物の任意の元素置換体も挙げられる。正極における導電剤、結着剤等の種類、並びに正極活物質層を集電体上に形成する方法は、負極における各成分及び方法と同様である。
【００５９】
電解質としては特に限定されず、ナトリウム二次電池に一般的に使用される塩を用いることができる。例えば、ＮａＰＦ6、ＮａＢＦ4、ＮａＣｌＯ4、ＮａＴｉＦ4、ＮａＶＦ5、ＮａＡｓＦ、ＮａＳｂＦ6、ＮａＣＦ3ＳＯ3、Ｎａ（Ｃ2Ｆ5ＳＯ2）2Ｎ、ＮａＢ（Ｃ2Ｏ4）2、ＮａＢ10Ｃｌ10、ＮａＢ12Ｃｌ12、ＮａＣＦ3ＣＯＯ、Ｎａ2Ｓ2Ｏ4、ＮａＮＯ3、Ｎａ2ＳＯ4、ＮａＰＦ3（Ｃ2Ｆ5）3、ＮａＢ（Ｃ6Ｆ5）4、及びＮａ（ＣＦ3ＳＯ2）3Ｃ等が挙げられる。これらの塩は、１種単独で用いてもよいし、２種以上を組み合わせてもよい。中でも、放電容量及びサイクル寿命の観点から、電解質としてはＮａＰＦ6が好ましい。電解液中の電解質の濃度（溶媒中の塩の濃度）は、特に限定されないが、０．１〜３ｍｏｌ／Ｌであることが好ましく、０．５〜２ｍｏｌ／Ｌであることが更に好ましい。
【００６０】
電解質を溶解する溶媒は特に限定されないが、エチレンカーボネート（ＥＣ）、プロピレンカーボネート（ＰＣ）、ブチレンカーボネートのような環状カーボネート系、テトラヒドロフランなどのエーテル系、ヘキサンなどの炭化水素系、γ−ブチルラクトンなどのラクトン系、などを用いることができる。中でも、サイクル寿命の観点から、電解液溶媒としてはＥＣを含有する溶媒が好ましい。通常、ＥＣは常温では固体であるため、ＥＣ単独では電解液としての機能を果たさない。しかし、ＰＣ、ジメチルカーボネート（ＤＭＣ）、ジエチルカーボネート（ＤＥＣ）、エチルメチルカーボネート（ＥＭＣ）などとの混合溶媒とすることで、常温でも使用可能な電解液として機能する。
【００６１】
本発明のナトリウムイオン電池によれば、例えば以下の式に示す充放電反応により、二次電池として機能する。以下の例においては、正極としてＮａＦｅＯ2を用いた例を一例として挙げているのみであり、正極としてはナトリウムイオン電池に適用可能である限り制限はない。以下において、ｎの範囲は０＜ｎ≦１であり、好ましくは０＜ｎ≦０．３である。
【００６２】
【化６】
2019054330.tif 000008
【００６３】
本発明のナトリウム二次電池の構造としては特に限定されず、形態・構造の観点からは、積層型（扁平型）電池、捲回型（円筒型）電池等、従来公知のいずれの形態・構造にも適用することができる。また、ナトリウムイオン二次電池内の電気的な接続形態（電池構造）の観点からは、（内部並列接続タイプ）電池及び双極型（内部直列接続タイプ）電池のいずれにも適用することができる。
【実施例】
【００６４】
以下、実施例を挙げて本発明をさらに詳細に説明するが、本発明はこれらの実施例に限定されるものではない。【００６５】
［試験例１］
［１−１．粉末Ｘ線回折（粉末ＸＲＤ）］
電極材料であるＬｉ4Ｔｉ5Ｏ12（ＬＴＯ）は石原産業株式会社より購入したＥＮＥＲＭＩＧＨＴ（登録商標）ＬＴ−１０６を用いた。当該活物質ＬＴＯ、アセチレンブラック（ＡＢ）およびポリビニリデンジフロライド（ＰＶＤＦ）を９０：５：５の重量比で混合し、Ｎ−メチル−ピロリドン溶媒に分散させ、電極スラリーを形成した。このスラリーをアルミホイルに載せ、乾燥空気充填ボックス（−８０℃ ｄ．ｐ．）で３日間乾燥させた。このＬＴＯ電極シートをφ１６ｍｍのディスク状に打ち抜いた。ナトリウムイオン電池（ＳＩＢ）を、ＬＴＯ電極シートを正極とし、ナトリウム金属箔を負極とする試験型電池（ＨＳセル、宝泉株式会社製）として組み立てた。電解液としては、混合炭酸塩溶媒[エチレンカーボネート（ＥＣ）：ジエチルカーボネート（ＤＥＣ）＝１：１］に溶解した１ＭのＮａＰＦ6液を用いた。電極は、微多孔性のポリプロピレンフィルムとガラスフィルターとによって分離した。電池組み立てにおけるすべての工程は、乾燥空気雰囲気（−８０℃ ｄ．ｐ．）下で行った。【００６６】
電気化学的試験は、「電池性能評価装置」ＢＬＳシステム（株式会社計測器センター製）を用いて行った。組立てられた電池は、２．２〜２．５Ｖの開放電位を示した。次いで、電池を０．１Ｃの定電流（ＣＣ）で０．３Ｖまで充電（ナトリウム吸蔵）し、充電容量が１５０ｍＡｈｇ-1に至るまで０．３Ｖの定電圧（ＣＶ）で保持することで、ナトリウム吸蔵を完了させた。ここで、電気容量（Ｃ）は充電電流値（I）の時間（ｔ）積分、つまりＣ＝∫Ｉ（ｔ）ｄｔ、の式によって算出した。充電（ナトリウム吸蔵）の反応機構を以下に示す。【００６７】
【化７】
2019054330.tif 000009
【００６８】
ナトリウム脱離実験では、下記表１に示す、放電条件が異なる３タイプの放電条件を試験した。なお、全ての電池について、放電全容量の１５０ｍＡｈｇ-1に達した（放電終了）。ここで、電気容量（Ｃ）は放電電流値（I）の時間（ｔ）積分、つまりＣ＝∫Ｉ（ｔ）ｄｔ、の式によって算出した。【００６９】
【表１】
2019054330.tif 000010
【００７０】
電気化学実験後、電池を乾燥空気雰囲気中で解体し、ＬＴＯ電極をジメチルカーボネート（ＤＭＣ）溶媒で洗浄して電解質成分を除去した。次に、ＬＴＯ電極をよく乾燥させ、ＸＲＤ測定の試料ホルダーに貼り付けた。ＸＲＤ実験は、デスクトップ型Ｘ線回折装置（MiniFlex 600R、Rigaku製）を用い、０．０３°の走査ステップでＣｕ−Ｋα線源（λ1＝１．５４０５９Åおよびλ2＝１．５４４３２Å）を用い、管電圧４０ｋＶ、管電流１５ｍＡで行った。出力は６００Ｗであった。測定は、空気雰囲気中で、１５°〜７５°の走査範囲を走査速度１°／分で２０サイクル行った。すべてのＸＲＤデータは、２０サイクル走査を平均した。また、Ｌｉ4Ｔｉ5Ｏ12及びＮａ3ＬｉＴｉ5Ｏ12について、これらの結晶構造を仮定した粉末回折シミュレーションを、ＶＥＳＴＡプログラム（J. Appl. Cryst. 44 (2011) 1272-1276.）によって行った。粉末回折シミュレーションのために用いたＬｉ4Ｔｉ5Ｏ12（つまり (Ｌｉ3)8a(ＬｉＴｉ5)16d(Ｏ12)32e）及びＮａ3ＬｉＴｉ5Ｏ12（つまり(Ｎａ3)8a(ＬｉＴｉ5)16d(Ｏ12)32e）の結晶データのパラメータを表２に示す。なお、Ｎａ3ＬｉＴｉ5Ｏ12の格子定数（ａ＝８．６９Å）は、実施例１で得られたＸＲＤスペクトル（後述図２）から導出した。【００７１】
【表２】
2019054330.tif 000011
【００７２】
得られたナトリウム脱離ＬＴＯ電極のＣｕＫα１線による回折パターンを示すＸＲＤスペクトルを図２に示す。図２中、実施例１、比較例１及び比較例２によるスペクトルとともに「Ｌｉ4Ｔｉ5Ｏ12シミュレーション」及び「Ｎａ3ＬｉＴｉ5Ｏ12シミュレーション」で示されたスペクトルは、粉末回折シミュレーションによって得られたシミュレーションスペクトルである。すべてのスペクトルは、Ａｌ−２２０回折ピーク（ａ＝４．０４９Å）の角度２θの位置を基準としてピークシフトを校正した。【００７３】
図２に示されるように、実施例１、比較例１及び比較例２の全てにおいて、一般的なＬＴＯ相（つまりＬｉ4Ｔｉ5Ｏ12相）を示す鋭いピークが同様の回折角で観察された。つまり、実施例１、比較例１及び比較例２で得られたナトリウム脱離ＬＴＯ電極全てにおいて、同じ格子定数ａ（８．３６Å）を有するＬｉ4Ｔｉ5Ｏ12相が含まれていた。実施例１、比較例１及び比較例２におけるＬｉ4Ｔｉ5Ｏ12相を示すピークの位置は、Ｌｉ4Ｔｉ5Ｏ12シミュレーションスペクトルにおけるピークの位置と良好な一致を示している。【００７４】
一方、実施例１で得られたナトリウム脱離ＬＴＯ電極では、Ｌｉ4Ｔｉ5Ｏ12相の各ピークの低角側に明確なピーク（図中、矢印で示す。）も併せて観察された。矢印で示したこれらの明確なピークは、Ｌｉ4Ｔｉ5Ｏ12より大きな格子定数を有するスピネル型結晶構造相に由来し、それらのピーク位置をスピネルFd-3mパターンフィッティングに供した結果、格子定数ａが８．６９Åとして正確に計算された。このように、明らかに大きく且つ一定の格子定数の値を有していることは、実施例１によって得られた相が、固定された組成を有する多くの量のナトリウムを含有した相であることを示している。【００７５】
特筆すべきは、実施例１によるＸＲＤスペクトルにおいて、（２２０）面の回折ピークが明確に観察されていることにある。Ｌｉ4Ｔｉ5Ｏ12のスペクトルでは、（２２０）面の回折ピークはほとんど観察できない。スピネル構造の２２０回折は、８ａサイトを占有する元素のみに由来する。したがって、実施例１によるＸＲＤスペクトルにおいて（２２０）面の回折ピークが新たに観察されたことは、実施例１で得られた新たな相において、スピネル８ａサイトが、リチウムに代わり、より大きなＸ線散乱強度を有する元素によって占有されたことを示す。ここで、一般にチタン原子は８ａサイトを占有しない。したがって、実施例１において得られた新たな相のスピネル８ａサイトはナトリウムによって占有されており、当該の新たな相は、（Ｎａ3）8a（ＬｉＴｉ5）16d（Ｏ12）32eであることが結論付けられた。実施例１における新たな相（Ｎａ3）8a（ＬｉＴｉ5）16d（Ｏ12）32eを示すピークの位置が、Ｎａ3ＬｉＴｉ5Ｏ12シミュレーションスペクトルにおけるピークの位置と良好な一致を示していることも、当該の新たな相が（Ｎａ3）8a（ＬｉＴｉ5）16d（Ｏ12）32eとして実際に形成されていることを証明している。【００７６】
なお、実施例１において検出された（２２０）面の回折ピークの積分強度Ｉ220は、（１１１）面の回折ピークの積分強度Ｉ111に対する比率Ｉ220／Ｉ111として１９％であった。つまり、８ａサイトの８６％程度がナトリウムで置換されていることが分かった。実施例１で得られたスピネル型ナトリウムチタン酸化物を（ＮａxＬｉ3-x）8a（ＬｉＴｉ5）16d（Ｏ12）32e の組成式で表すと、（２２０）面の回折ピークの積分強度Ｉ220より、ｘは厳密には２．５〜２．６程度となる。本明細書の実施例において得られたスピネル型ナトリウムチタン酸化物はこのようにｘがほぼ３であるため、便宜上、それらの組成は（Ｎａ3）8a（ＬｉＴｉ5）16d（Ｏ12）32e又はＮａ3ＬｉＴｉ5Ｏ12と記載する。【００７７】
実施例１（放電速度１０ｃ）で得られた低角側のピークは、比較例２（放電速度０．１ｃ）では全く観察されない。この結果から、比較例２のように、０．１Ｃの放電速度でナトリウム吸蔵電極からナトリウム脱離すると、ほぼ純粋なＬｉ4Ｔｉ5Ｏ12相の回収に帰結することを表している。【００７８】
一方、比較例１（放電速度１Ｃ）では、いくつかの主ピークの低角に幅広い肩部が観察される。これら幅広い肩部のピークは、比較例１のように放電速度が１Ｃにおいてナトリウム含有スピネル相が生じ得ることを示している。しかしながら、これら肩部の幅広いピークは、ａ＝８．４８〜８．６７Å付近の様々な格子定数を有するナトリウム含有スピネル相であって、局所的に変化したナトリウムイオン含量に起因する結晶格子の不均一な膨張を示している。つまり、これら肩部の幅広いピークは、実施例１（放電速度１０Ｃ）で認められる格子定数ａ＝８．６９ÅのＮａ3ＬｉＴｉ5Ｏ12の相に由来するものとは明らかに異なる。つまり、比較例１のように、１Ｃの放電速度でナトリウム吸蔵ＬＴＯ電極からナトリウム脱離すると、[（Ｎａ，Ｌｉ）3]8a（ＬｉＴｉ5）16d（Ｏ12）32eとして表されるような、固溶体様の相を形成すると考えられる。【００７９】
［１−２．放電電圧プロファイル］
実施例１、比較例１及び比較例２に示されるように、ナトリウム脱離によって得られる相が放電速度に依存して変化することは、最初の２相からなるナトリウム吸蔵電極の酸化工程に関与している。酸化工程では、電子が脱離し、各相の全チタンイオンの６０％の３価チタンが４価チタンに変化すると共に、ナトリウムイオン又はリチウムイオンが脱離する。脱離されたナトリウムイオン又はリチウムイオンの全量が、脱離された電子の量に相当する。このように、もし実質的な量のリチウムイオンが脱離されると、それに等しい分量のナトリウムイオンを含有するＬＴＯ相を得ることができる。ナトリウム吸蔵ＬＴＯ電極からのリチウム脱離は、リチウム脱離反応の電気化学的ポテンシャルによって支配される。リチウム抽出電位は、リチウムイオン電池において１．５〜１．６Ｖ vs Li+/Liであり、ナトリウムイオン電池における場合１．２〜１．３Ｖ vs Na+/Naと同等である。ここで、リチウム及びナトリウムの標準電極電位はそれぞれELi＝−３．０３Ｖ及びENa＝−２．７１３Ｖ (対標準電極電位) であり、電極材料の電気化学的電位は、ナトリウムイオン電池で、リチウムイオン電池におけるそれよりも０．３２Ｖ低い。従って、放電電圧プロファイルが１．２Ｖよりも高い場合には、リチウムイオンとナトリウムイオンの両方が競合的に脱離することになる。【００８０】
図３に、実施例１（放電速度１０Ｃ）、比較例１（放電速度１Ｃ）及び比較例２（放電速度０．１Ｃ）による放電電圧プロファイルを示す。図３においては、ナトリウムイオン電池におけるリチウム脱離電位である１．２Ｖを破線で示している。【００８１】
比較例２（放電速度０．１Ｃ）のプロファイルでは、全放電容量の大部分の領域で１．２Ｖ（リチウム脱離電位）よりも低い。従って、比較例２の放電速度（０．１Ｃ）では、ナトリウム吸蔵ＬＴＯ電極から主にナトリウムイオンが脱離され、下記の反応（式ｂの逆反応）が起こった結果、図２で示されたように、ナトリウム吸蔵相はほぼ無くなり、純粋なＬＴＯ電極(Ｌｉ3)8a(ＬｉＴｉ5)16d(Ｏ12)32eが回収される。【００８２】
【化８】
2019054330.tif 000012
【００８３】
比較例１（放電速度１Ｃ）のプロファイルでは、全放電容量のおよそ半分の領域で１．２Ｖ（リチウム脱離電位）より低く、残りのおよそ半分の領域で当該電位を超える。従って、比較例１の放電速度（１Ｃ）では、放電時間の前半部分で主にナトリウムイオンが脱離し、後半部分でナトリウムイオンとリチウムイオンとが競合的に脱離する。その結果、図２で示されたように、(Ｌｉ3)8a(ＬｉＴｉ5)16d(Ｏ12)32e相とともに[（Ｎａ，Ｌｉ）3]8a（ＬｉＴｉ5）16d（Ｏ12）32eとして表されるような固溶体相が得られる。【００８４】
実施例１（放電速度１０Ｃ）のプロファイルでは、全放電容量のほとんどの領域で１．２Ｖ（リチウム脱離電位）を超える。従って、実施例１の放電速度（１０Ｃ）では、ナトリウム吸蔵ＬＴＯ電極からナトリウムイオンとリチウムイオンとが両方脱離され、下記の反応が起こった結果、初めの(Ｌｉ6)16c(ＬｉＴｉ5)16d(Ｏ12)32e相及び(Ｎａ6)16c(ＬｉＴｉ5)16d(Ｏ12)32e相からなるナトリウム吸蔵ＬＴＯ電極から、それぞれ、(Ｌｉ3)8a(ＬｉＴｉ5)16d(Ｏ12)32e相及び (Ｎａ3)8a(ＬｉＴｉ5)16d(Ｏ12)32e相からなるナトリウム置換ＬＴＯ電極が得られる。【００８５】
【化９】
2019054330.tif 000013
【００８６】
［試験例２］
下記表３に示す比較例３の放電条件で試験例１と同様に試験を行い、放電電圧プロファイルとＸＲＤスペクトルとを実施例１と比較した。【００８７】
【表３】
2019054330.tif 000014
【００８８】
放電電圧プロファイルを図４（ａ）に、ＸＲＤスペクトルを図４（ｂ）に示す。実施例１のプロファイルでは、全放電容量のほとんどの領域で１．２Ｖ（リチウム脱離電位）を超えることに対し、比較例３のプロファイルでは、全放電容量の大部分の領域を１．２Ｖ（リチウム脱離電位）よりも低い電位で固定した。従って、比較例３の放電条件では、上述の比較例２と同様に、ナトリウム吸蔵ＬＴＯ電極から主にナトリウムイオンのみが脱離される。その結果、図４（ｂ）で示されるように、実施例１ではナトリウム置換相である(Ｎａ3)8a(ＬｉＴｉ5)16d(Ｏ12)32e相（矢印で示されるピーク）が新たに生成することに対し、比較例３ではナトリウム吸蔵相は消失し、純粋なＬＴＯ相(Ｌｉ3)8a(ＬｉＴｉ5)16d(Ｏ12)32eが回収される。【００８９】
このように、(Ｎａ3)8a(ＬｉＴｉ5)16d(Ｏ12)32e相の生成には、全放電容量に対するリチウム放電電位を超える放電容量の割合が重要であることが示された。なお、全放電容量に対するリチウム放電電位を超える放電容量の割合について、後述の試験例３でさらに詳しく述べる。【００９０】
［試験例３］
下記表４に示す実施例２及び比較例４の放電条件で試験例１と同様に試験を行い、放電電圧プロファイルとＸＲＤスペクトルとを実施例１と比較した。【００９１】
【表４】
2019054330.tif 000015
【００９２】
実施例２（５Ｃ）及び比較例４（２Ｃ）の充電電圧プロファイル及びＸＲＤスペクトルを、実施例１（１０Ｃ）、比較例１（１Ｃ）及び比較例２（０．１Ｃ）と共にそれぞれ図５及び図６に示す。図５に示すように、全放電容量（１５０ｍＡｈｇ-1）に対するリチウム放電電位（１．２Ｖ）を超える放電容量の割合は、実施例１（１０Ｃ）で９４％、実施例２（５Ｃ）で９３％、比較例４（２Ｃ）で７２％、比較例１（１Ｃ）で５５％、比較例２（０．１Ｃ）で２５％であった。図６に示すように、全放電容量ＣF（１００％）に対するリチウム放電電位を超える放電容量ＣELiの割合（ＣELi／ＣF）が７５％以上である実施例１及び実施例２によると、（２２０）面の回折ピークが明瞭に認められ、ナトリウム置換相である(Ｎａ3)8a(ＬｉＴｉ5)16d(Ｏ12)32e相の新たな生成が確認された。また、当該割合が７５％未満である比較例１、比較例２及び比較例４によると、（２２０）面の回折ピークが認められず、ナトリウム置換相である(Ｎａ3)8a(ＬｉＴｉ5)16d(Ｏ12)32e相の十分な生成は確認されなかった。これらのうち、比較例１及び比較例４によると固溶体様の相の生成が確認され、比較例２によると最初の(Ｌｉ3)8a(ＬｉＴｉ5)16d(Ｏ12)32e相の回収が確認された。【００９３】
なお、図示していないが、放電速度２０Ｃで充電反応を行った場合も、実施例１及び実施例２と同様に、ナトリウム置換相である(Ｎａ3)8a(ＬｉＴｉ5)16d(Ｏ12)32e相の新たな生成が確認された。【００９４】
［試験例４］
実施例１で得られたナトリウム置換ＬＴＯ電極（Ｌｉ4Ｔｉ5Ｏ12＋Ｎａ3ＬｉＴｉ5Ｏ12）と、実施例１の原料に用いたナトリウム吸蔵ＬＴＯ電極（Ｌｉ7Ｔｉ5Ｏ12＋Ｎａ6ＬｉＴｉ5Ｏ12）（比較例５とする）とを、空気中に放置した。その間、１時間ごとにＸＲＤ測定を行った。得られたＸＲＤスぺクトルを図７に示す。図７において、実施例１及び比較例５のスペクトルは、下に示されるものほど放置時間が短く、上に示されるものほど放置時間が長い。【００９５】
比較例５のナトリウム吸蔵相（Ｎａ6ＬｉＴｉ5Ｏ12）が３価チタン及び４価チタン両方を含む還元相であることとは対照的に、実施例１のナトリウム置換相（Ｎａ3ＬｉＴｉ5Ｏ12）は、４価チタンのみを含む酸化相である。このため、実施例１のナトリウム置換相（下向き矢印で示すピークに相当するＮａ3ＬｉＴｉ5Ｏ12相、格子定数ａ＝８．６９Å）は、いずれの時点のスペクトルでも、明確に観察された。つまり、４価チタンのみを含む酸化相である実施例１のナトリウム置換相は、空気中で安定であることが示された。【００９６】
一方、比較例５のナトリウム吸蔵相（下向き矢印で示すピークに相当するＮａ6ＬｉＴｉ5Ｏ12相、格子定数ａ＝８．７１Å）が確認されたのは、最初の１回の走査（一番下のスペクトル）のみであった。このことは、ナトリウム吸蔵相が空気中で速やかに消失し、ナトリウム含有固溶ＬＴＯ相に変換されることを意味する。つまり、還元相であるナトリウム吸蔵相が容易に酸化されることで、電子とナトリウムイオンとを失うとともにすべてのチタンイオンが４価に酸化される。この酸化反応がほぼ１時間で完了したため、２回目の走査（下から二番目のスペクトル）以降ではナトリウム吸蔵相は観察されなかった。【００９７】
ここで、実施例１のナトリウム置換相の格子定数ａ＝８．６９Åは、比較例５のナトリウム吸蔵相の格子定数ａ＝８．７１Åと非常に近い値であり、格子定数は僅か０．２２％の差、格子体積差にして僅か１％である。このことは、実施例１のＮａ3ＬｉＴｉ5Ｏ12相が、リチウムイオン電池におけるＬｉ4Ｔｉ5Ｏ12相と同様に、ナトリウムイオン電池において格子の実質的な膨張−収縮を伴わないナトリウム吸蔵−脱離を行う電極として有用であることを示している。そして、本試験例で観察された、互いに同様の格子体積を有する酸化相のＮａ3ＬｉＴｉ5Ｏ12相と還元相のＮａ6ＬｉＴｉ5Ｏ12相との関係は、リチウムイオン電池における酸化相のＬｉ4Ｔｉ5Ｏ12相と還元相のＬｉ7Ｔｉ5Ｏ12相との関係と高い類似性を有する。このことも、実施例１のＮａ3ＬｉＴｉ5Ｏ12相が、リチウムイオン電池におけるＬｉ4Ｔｉ5Ｏ12相と同様に、ナトリウムイオン電池における電極として有用であることを示している。【００９８】
［試験例５］
試験例１と同様に、ナトリウムイオン電池（Ｎａ｜１Ｍ  ＮａＰＦ6  ＥＣ／ＤＥＭ＝１  ｜ＬＴＯ）を組み立てた。このナトリウム電池（負極はＬｉ4Ｔｉ5Ｏ12、0 cycle、比較例６）において、充電速度をそれぞれ０．２Ｃ、０．５Ｃ、１Ｃ、２Ｃ、及び５Ｃとして、（式ｂ）の充電反応を行った。
また、充電速度を０．１Ｃとして（式ｂ）の充電反応を行った電池を、１回（1 cycle）、放電速度１０Ｃで、（式ｄ）の放電反応に供した。このナトリウム電池（負極はＬｉ4Ｔｉ5Ｏ12＋Ｎａ3ＬｉＴｉ5Ｏ12、実施例３）において、同様に、充電速度をそれぞれ０．２Ｃ、０．５Ｃ、１Ｃ、２Ｃ、及び５Ｃとして、（式ｃ）の充電反応を行った。【００９９】
【表５】
2019054330.tif 000016
【０１００】
実施例３及び比較例６の電池における充電特性を評価するため、充電レート特性（電流密度と、当該電流密度の電流によって取得された充電容量との関係）を、図８に示す。図８の左図においては、実施例３（黒の白抜き円）及び比較例６（グレーの円）それぞれのレート特性を示す。図８の右図では、実施例３の電池における1cycle放電電極の特性を、比較例６の電池における初期電極の特性で規格化した値を、レートごとに示す。これらの図が示すように、特に０．５Ｃ〜１Ｃレートにおいて、容量維持率の顕著な改善が確認できた。例えば実施例３の電池における１Ｃレートでは、比較例６の電池に比べ約２倍の特性の改善が確認できた。【０１０１】
さらに、実施例３及び比較例６の電池の充電曲線を図９に示す。図９に示すように、どの充電速度で比較しても、実施例３の電池における充電電極は、ナトリウムイオン電池の電極としてより良好に機能していることが理解できる。なお、図９においては、充電−放電を２サイクル及び３サイクル繰り返した場合の結果も併せて示している（充電速度ごとに３本の曲線を示している）。また、図９においては、比較例６に関する情報については下線を付して示している。【０１０２】
さらに、実施例３の電池で１０Ｃ充放電を繰り返すことによって、充電レート特性が向上することも確認した。具体的には、以下に示す条件での充電と放電とを合計１０サイクル行った際のサイクル経過に対する充電電圧プロファイルを調べた。
充電：１０Ｃレートの電流密度で０．３Ｖまで定電流、その後０．３Ｖで電位固定。
放電：１０Ｃレートの電流密度で２．０Ｖまで定電流、その後２．０Ｖで電位固定。【０１０３】
その結果を図１０に示す。図１０（ａ）は各サイクル数における充電プロファイルを示し、図１０（ｂ）は、図１０（ａ）に基づき、サイクル数に対する充電容量のグラフを示す。図１０（ｂ）に示すように、上記の充放電を３〜６サイクル、好ましくは３〜４サイクル、特に４サイクルでレート特性が最大級に良好になることを確認した。【０１０４】
［試験例６］
充電反応及び放電反応のサイクルを１回行った後、更に充電反応及び放電反応のサイクルを行うことでナトリウム置換相の純度を高める（つまり精製する）際に、更なるサイクルを行う前に電極を洗浄する場合（実施例４）と洗浄しない場合（実施例５）とで電気化学的精製の効率がどのように異なるか比較した。【０１０５】
構築した電池の構成は以下の通りである。
電極    LT-106 : AB : PVdF = 90 : 5 : 5
対極    金属 Li 
電解液  1M NaPF6 (EC/DEC = 1)【０１０６】
（実施例４の精製条件）
工程Ａ：０．３Ｖｖｓ．Ｎａ+／Ｎａまで０．１Ｃレートで定電流充電し、その後４８時間０．３Ｖで電位固定した。
工程Ｂ：工程Ａの後、２．０Ｖｖｓ．Ｎａ+／Ｎａまで１０Ｃレートで定電流放電し、その後２４時間２．０Ｖで電位固定した。
工程Ｃ：工程Ｂの作業の後に一旦電池を解体し、電極を新鮮な電解液で洗浄する。その後、洗浄後の電極と新鮮な電解液を用いて、再度電池を組みなおした。
工程Ｄ：組み直した電池に対して、上記工程Ａ→工程Ｂのサイクルをもう一度行った。【０１０７】
（実施例５の精製条件）
電解液を交換する上記工程Ｃを行わず、連続して上記の工程Ａ及び工程Ｂのサイクルを合計２回行った（つまり、連続して工程Ａ→工程Ｂ→工程Ａ→工程Ｂを行った）。【０１０８】
図１１に、実施例４及び実施例５のXRDプロファイルを比較して示す。図１１においては、Li4Ti5O12相に相当するピーク位置を点線で、Na3LiTi5O12相に相当するピーク位置を向き下矢印で示した。図示されるとおり、Na3LiTi5O12相のピーク強度は実施例５に対して実施例４のほうで優位に強くなっていることが理解できる。一方、Li4Ti5O12相のピーク強度は、実施例５で未だ明瞭に確認できるのに対して、実施例４では僅かなショルダーピークが観察される程度であった。以上より、実施例４で得られた電極は、実施例５で得られた電極に比べてNa3LiTi5O12の純度がより高いと考えられる。【０１０９】
このように実施例４及び実施例５から、電気化学試験の条件が等しいにもかかわらず電極洗浄と電解液の交換の有無によって、Na3LiTi5O12の精製度合いが有意に異なることが分かった。本発明においては電気化学的にNa3LiTi5O12相を生成するため、放電反応式（上記式（ｄ））に従ってＬｉを脱離させる必要がある。従って、１サイクル目の放電を終えた段階で、電池セル内部には幾分かのＬｉイオンが存在する。ここで、セルを組み直すことなく２サイクル目の充電反応を行うと、脱離したＬｉイオンが再度電極へ吸蔵されるため、結果的に精製度合いが低下すると考えられる。一方、１サイクル目の放電後に電極の洗浄と電解液の交換を行った場合、２サイクル目の充電の際には、充電反応式（上記式（ｂ））に従った純粋なＮａイオンの挿入のみが実現可能となるため、結果的にNa3LiTi5O12相の精製効率が向上したと考えられる。
【図１】
2019054330.tif 000017
【図２】
2019054330.tif 000018
【図３】
2019054330.tif 000019
【図４】
2019054330.tif 000020
【図５】
2019054330.tif 000021
【図６】
2019054330.tif 000022
【図７】
2019054330.tif 000023
【図８】
2019054330.tif 000024
【図９】
2019054330.tif 000025
【図１０】
2019054330.tif 000026
【図１１】
2019054330.tif 000027
【国際調査報告】
2019054330.tif 000028
2019054330.tif 000029
2019054330.tif 000030
2019054330.tif 000031